(57)【要約】  正面輝度向上率の高い液晶表示装置を提供する。少なくとも、導光板、プリズムシートもしくはレンズシート、反射板と光源とからなるバックライトユニットを含み、該プリズムシートもしくはレンズシートのＲｅ（５５０）/Ｒｔｈ（５５０）が０〜２０ｎｍ／−８０〜８０ｎｍであり、円偏光反射型偏光板を用いた液晶表示装置。
2016076426.tif 000002
【特許請求の範囲】
【請求項１】
液晶セル、偏光板、反射型偏光板、および、エッジライト型のバックライトユニットをこの順に含む液晶表示装置であって、
前記反射型偏光板は、前記偏光板側に配置されるλ／４板と、前記バックライトユニット側に配置される少なくとも１層のコレステリック液晶層とを含み、
前記バックライトユニットは、光源と、前記光源から出射される光を端面から入射され一方の主面から出射する導光板と、前記導光板の出射側の主面に配置されるプリズムシートと、前記導光板の出射側の主面とは反対側の主面に配置される反射板とを含み、
前記プリズムシートは、少なくとも前記導光板側にプリズム形状を有し、かつ、Ｒｅ（５５０）/Ｒｔｈ（５５０）が０〜２０ｎｍ／−８０〜８０ｎｍであり、
前記バックライトユニットの５度入射光に対する反射率が８０％以上であり、かつ、５度入射光に対する偏光解消度が２５％以下であることを特徴とする液晶表示装置。
【請求項２】
前記導光板の主面の法線方向に対して、前記導光板からの出射光の輝度最大となる角度θｍａｘが７０度±５度以下であり、かつ、その半値全角Δθ＝１０度以下である請求項１に記載の液晶表示装置。
【請求項３】
液晶セル、偏光板、反射型偏光板、および、直下型のバックライトユニットをこの順に含む液晶表示装置であって、
前記反射型偏光板は、前記偏光板側に配置されるλ／４板と、前記バックライトユニット側に配置される少なくとも１層のコレステリック液晶層とを含み、
前記バックライトユニットは、前記反射型偏光板側に向けて光を出射する光源と、前記光源と前記反射型偏光板との間に配置されるレンズシートと、前記光源の、光の出射方向とは反対側に配置される反射板とを含み、
前記レンズシートは、前記反射型偏光板側にレンズ形状を有し、かつ、Ｒｅ（５５０）／Ｒｔｈ（５５０）が０〜２０ｎｍ／−８０〜８０ｎｍであり、
前記バックライトユニットの５度入射光に対する反射率が８０％以上であり、かつ、５度入射光に対する偏光解消度が２５％以下であることを特徴とする液晶表示装置。
【請求項４】
前記反射板の５度入射に対する偏光解消度が１０％以下である請求項１〜３のいずれか一項に記載の液晶表示装置。
【請求項５】
前記反射板が鏡面反射板である請求項１〜４のいずれか一項に記載の液晶表示装置。
【発明の詳細な説明】
【技術分野】
【０００１】
本発明は、液晶表示装置に関する。
【背景技術】
【０００２】
液晶表示装置（以下、ＬＣＤとも言う。）などの画像表示装置には、通常、少なくとも、液晶セル等の画像表示素子と、画像表示素子に向けて光を出射するバックライトユニットと、液晶セルに入射する光を偏光する偏光板とが含まれる。【０００３】
バックライトユニットの省電力化に伴って、バックライトユニットに含まれる光源から出射される光の利用効率を高めるために、バックライトユニットと画像表示素子との間に、輝度（単位面積当たりの明るさの程度）向上に寄与し得る光学シートを配置することが提案されている。このような光学シートは、輝度向上膜あるいは輝度向上フィルムと呼ばれ、モバイル機器の増加と家電製品の低消費電力化に伴う低電力画像表示装置の核心部品として期待されている。【０００４】
特許文献１には、輝度向上膜の１つとして、一般にプリズムシートと呼ばれる、バックライトユニットから入射した光が出射される出射面に凹凸形状が形成された光学シートが記載されている。バックライトユニットの出射面側にプリズムシートを配置することで、正面輝度を向上できることが記載されている。【０００５】
特許文献２には、反射型偏光板として誘電体の多層膜を形成し、直線偏光を反射する方法が記載されている。
反射型偏光板は、通常、偏光板に吸収される偏光方向の光を反射し、バックライト内で再帰反射を繰り返し、再利用するものである（透過される偏光方向の光は透過する）。【０００６】
特許文献３には、コレステリック液晶を用いて円偏光を反射する方法が記載されている。【０００７】
特許文献４には、偏光度の維持を目的とした、導光板の形状制御の記載がある。
【先行技術文献】
【特許文献】
【０００８】
【特許文献１】特開平８−１９０８０６号公報
【特許文献２】特表平９−５０６９８５号公報
【特許文献３】特開平１０−３０７９号公報
【特許文献４】特許３２８６１３８号公報
【発明の概要】
【発明が解決しようとする課題】
【０００９】
特許文献１に記載されるように、輝度向上膜としてプリズムシートを利用する場合には、バックライトユニットから出射された光は、バックライトユニット側の偏光板で吸収されるため、透過率が４０％程度となり効率が悪い。そこで、これを改善するべく、特許文献２および３に記載されるような、反射型偏光板を輝度向上フィルムとして利用する液晶表示装置が知られている。【００１０】
特許文献２あるいは３に記載されるような、反射型偏光板を有する液晶表示装置においては、通常、偏光板に吸収される偏光方向の光を反射し、バックライトユニット内で再帰反射を繰り返し、再利用する。
その際、反射された偏光は、バックライトユニット内で偏光解消され、バックライトユニット内での反射と反射型偏光板への入射とを繰り返し、効率を上げているが、反射でエネルギーは低下しやすい。このエネルギー低下は、反射光が拡散シートやプリズムシートで迷光になることが要因の１つと考えられる。つまり、反射回数が増えることで、バックライトユニットから視認側へ出射される光の光量（以下全光束と呼ぶ）が低下してしまう。【００１１】
反射型偏光板は、反射光の偏光状態により、透過光と反射光との割合が変わるため、バックライトユニットの偏光解消や反射率によって再利用の効率が異なる、つまり、正面輝度の向上率が異なる。
ところが、従来のバックライトユニットは、拡散シートやプリズムシートの使用により、偏光解消されやすく、かつ、反射率も低い構成である。特に円偏光反射型偏光板にとっては非効率なものであり、これらの改善が望まれる。【００１２】
ここで、特許文献３に記載されるような直線偏光反射タイプの反射型偏光板を用いた液晶表示装置において、バックライトユニット内で偏光解消されない場合、偏光状態が維持されたまま、反射型偏光板に再度入射されるが、その偏光の大部分は、反射型偏光板で反射されてバックライトユニット側に戻される偏光であり、これを繰り返すため、再利用はほぼされず、効率が非常に悪い。また、一部は反射型偏光板を透過するものの、バックライトユニット側の偏光板で吸収されてしまう。したがって、直線偏光反射タイプの反射型偏光板では、反射された偏光はバックライトユニット内で偏光解消されることが必要となるが、前述のように、反射回数が増えてしまい、光の再利用効率を高くできない。【００１３】
一方、特許文献４のようなコレステリック液晶を用いて円偏光を反射する反射型偏光板の場合、バックライトユニット内で反射される際に偏光を維持することができれば、バックライト部材内で再反射される際に施光性が変わる（例：右円偏光→左円偏光）。その円偏光がコレステリック液晶層に再度入射されると、ほぼ全て透過される。つまり、円偏光反射タイプの反射型偏光板では、偏光を維持することができれば、非常に少ない回数（１〜数回）の反射で、ほぼ全てのバックライト部材からの出射光を、偏光板を透過させて液晶セルに入射させることができ、効率よく利用できる。【００１４】
しかしながら、前述のとおり、従来のバックライトユニットは、拡散シートやプリズムシートを透過する際や、バックライトユニットで反射される際に、偏光解消されてしまうため、光の利用効率をより高くすることができなかった。【００１５】
本発明の目的は、このような従来技術の問題点を解決することにあり、液晶セルに入射する光の正面輝度が高く、全光束が大きい液晶表示装置を提供することにある。
【課題を解決するための手段】
【００１６】
本発明者らは、上記目的を達成するための手段を見出すべく鋭意検討を重ねた結果、導光板、プリズムシート、反射板および光源を有し、プリズムシートは、少なくとも導光板側にプリズム形状を有し、かつ、Ｒｅ（５５０）／Ｒｔｈ（５５０）が０〜２０ｎｍ／−８０〜８０ｎｍであり、光源が導光板の側面に配置されるサイドエッジ型のバックライトユニット、
および、
反射板、光源、レンズシートを有し、レンズシートは、偏光板側にレンズ形状を有し、かつ、Ｒｅ（５５０）/Ｒｔｈ（５５０）が０〜２０ｎｍ／−８０〜８０ｎｍである、直下型のバックライトユニット、
のいずれかのバックライトユニットと、円偏光反射型偏光板とを有し、
バックライトユニットの５度入射光に対する反射率が８０％以上であり、かつ、５度入射光に対する偏光解消度が２５％以下であることで、正面輝度と全光束を高めることができ、上記目的を達成できることを新たに見出した。【００１７】
即ち、かかるバックライトユニットと円偏光反射型偏光板を用いた液晶表示装置は、従来のバックライトユニットを備えた画像表示装置よりも、正面輝度と全光束を向上できることが、本発明者らの鋭意検討の結果、新たに見出された。【００１８】
このような液晶表示装置において、導光板の主面の法線方向に対して、導光板からの出射光の輝度最大となる角度θｍａｘが７０度±５度以下であり、かつ、その半値全角Δθ＝１０度以下であるのが好ましい。
また、反射板の５度入射に対する偏光解消度が１０％以下であるのが好ましい。
また、反射板が鏡面反射板であるのが好ましい。
【発明の効果】
【００１９】
このような本発明によれば、正面輝度および全光束の高い液晶表示装置を提供することができる。
【図面の簡単な説明】
【００２０】
【図１】本発明の第１の態様の液晶表示装置の一例を示す概念図である。
【図２】本発明の第２の態様の液晶表示装置の一例を示す概念図である。
【図３】偏光解消度測定を説明するための概略図である。
【発明を実施するための形態】
【００２１】
以下の説明は、本発明の代表的な実施態様に基づいてなされることがあるが、本発明はそのような実施態様に限定されるものではない。なお、本発明および本明細書において「〜」を用いて表される数値範囲は、「〜」の前後に記載される数値を下限値および上限値として含む範囲を意味する。
【００２２】
また、本明細書において、Ｒｅ（λ）、Ｒｔｈ（λ）は、各々、波長λにおける面内のレターデーション、及び厚さ方向のレターデーションを表す。単位はいずれもｎｍである。Ｒｅ（λ）はＫＯＢＲＡ  ２１ＡＤＨ、又はＷＲ（王子計測機器（株）製）において、波長λｎｍの光をフィルム法線方向に入射させて測定される。測定波長λｎｍの選択にあたっては、波長選択フィルターをマニュアルで交換するか、または測定値をプログラム等で変換して測定することができる。測定されるフィルムが、１軸又は２軸の屈折率楕円体で表されるものである場合には、以下の方法によりＲｔｈ（λ）が算出される。
Ｒｔｈ（λ）は、Ｒｅ（λ）を、面内の遅相軸（ＫＯＢＲＡ  ２１ＡＤＨ、又はＷＲにより判断される）を傾斜軸（回転軸）として（遅相軸がない場合には、フィルム面内の任意の方向を回転軸とする）のフィルム法線方向に対して法線方向から片側５０°まで１０度ステップで各々その傾斜した方向から波長λｎｍの光を入射させて全部で６点測定し、その測定されたレターデーション値と平均屈折率の仮定値及び入力された膜厚値を基にＫＯＢＲＡ  ２１ＡＤＨ又はＷＲが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ、又はＷＲが算出する。なお、遅相軸を傾斜軸（回転軸）として（遅相軸がない場合には、フィルム面内の任意の方向を回転軸とする）、任意の傾斜した２方向からレターデーション値を測定し、その値と平均屈折率の仮定値、及び入力された膜厚値を基に、以下の式（Ａ）、及び式（Ｂ）よりＲｔｈを算出することもできる。
【００２３】
【数１】
2016076426.tif 000003
【００２４】
なお、上記のＲｅ（θ）は法線方向から角度θ傾斜した方向におけるレターデーション値を表す。また、式（Ａ）におけるｎｘは、面内における遅相軸方向の屈折率を表し、ｎｙは、面内においてｎｘに直交する方向の屈折率を表し、ｎｚは、ｎｘ及びｎｙに直交する方向の屈折率を表す。ｄは膜厚である。
Ｒｔｈ＝（（ｎｘ＋ｎｙ）／２−ｎｚ）×ｄ・・・・・・・・・・式（Ｂ）
【００２５】
測定されるフィルムが、１軸や２軸の屈折率楕円体で表現できないもの、いわゆる光学軸（ｏｐｔｉｃ  ａｘｉｓ）がないフィルムの場合には、以下の方法により、Ｒｔｈ（λ）は算出される。Ｒｔｈ（λ）は、前述のＲｅ（λ）を、面内の遅相軸（ＫＯＢＲＡ  ２１ＡＤＨ、又はＷＲにより判断される）を傾斜軸（回転軸）として、フィルム法線方向に対して−５０°から＋５０°まで１０°ステップで各々その傾斜した方向から波長λｎｍの光を入射させて１１点測定し、その測定されたレターデーション値と平均屈折率の仮定値及び入力された膜厚値を基にＫＯＢＲＡ  ２１ＡＤＨ又はＷＲが算出する。また、上記の測定において、平均屈折率の仮定値は、ポリマーハンドブック（ＪＯＨＮ  ＷＩＬＥＹ＆ＳＯＮＳ，ＩＮＣ）、各種光学フィルムのカタログの値を使用することができる。平均屈折率の値が既知でないものについては、アッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ  ２１ＡＤＨ又はＷＲはｎｘ、ｎｙ、ｎｚを算出する。この算出されたｎｘ、ｎｙ、ｎｚよりＮｚ＝（ｎｘ−ｎｚ）／（ｎｘ−ｎｙ）が更に算出される。
【００２６】
コレステリック液晶相を固定してなる光反射層においては、液晶本来の常光屈折率ｎｏと異常光屈折率ｎｅを用いると、面内の屈折率の平均値は
（ｎｘ＋ｎｙ）／２＝（ｎｏ＋ｎｅ）／２
で表される。
また、膜厚方向の屈折率はｎｏとなるため、コレステリック液晶相を固定してなる光反射層のＲｔｈは下記式で表せる。本発明の液晶表示装置で用いられる輝度向上フィルム（反射型偏光板）の、第一の光反射層および第二の光反射層のＲｔｈは下記式を用いて計算した値を採用し、波長λｎｍのときの第一の光反射層および第二の光反射層のＲｔｈをＲｔｈ（λ）と記載する。
Ｒｔｈ＝｛（ｎｏ＋ｎｅ）／２−ｎｏ｝×ｄ＝｛（ｎｅ−ｎｏ）／２｝×ｄ
なお、ｎｅ及びｎｏはアッベ屈折計にて測定することができる。
【００２７】
また、コレステリック液晶層のＲｔｈを得る方法として、偏光エリプソを用いた方法を適用することもできる。
例えば、Ｍ．  Ｋｉｍｕｒａ  ｅｔ  ａｌ．  Ｊｐｎ．  Ｊ．  Ａｐｐｌ．  Ｐｈｙｓ．  ４８  （２００９）  ０３Ｂ０２１に記載されているようにエリプソ測定法を用いれば、コレステリック液晶層の厚さ、ピッチ、捩れ角等が得られ、そこからＲｔｈの値を得ることができる。
【００２８】
本明細書では、「可視光」とは、３８０ｎｍ〜７８０ｎｍのことをいう。また、本明細書では、測定波長について特に付記がない場合は、測定波長は５５０ｎｍである。
また、本明細書において、角度（例えば「９０°」等の角度）、及びその関係（例えば「直交」、「平行」、及び「４５°で交差」等）については、本発明が属する技術分野において許容される誤差の範囲を含むものとする。例えば、厳密な角度±１０°未満の範囲内であることなどを意味し、厳密な角度との誤差は、５°以下であることが好ましく、３°以下であることがより好ましい。
【００２９】
本明細書において、偏光子または偏光板の「吸収軸」と「透過軸」とは、互いに９０°の角度をなす方向を意味する。
本明細書において、位相差フィルム等の「遅相軸」は、屈折率が最大となる方向を意味する。
また、本明細書において、位相差領域、位相差フィルム、及び液晶層等の各部材の光学特性を示す数値、数値範囲、及び定性的な表現（例えば、「同等」、「等しい」等の表現）については、液晶表示装置やそれに用いられる部材について一般的に許容される誤差を含む数値、数値範囲及び性質を示していると解釈されるものとする。
また、本明細書で「正面」とは、表示面に対する法線方向を意味する。
本明細書において反射型偏光板と、偏光子もしくは偏光板とは区別して用いられる。
【００３０】
［液晶表示装置］
本発明の液晶表示装置の第１の態様は、液晶セル、偏光板、反射型偏光板、および、エッジライト型のバックライトユニットをこの順に含む液晶表示装置であって、反射型偏光板は、偏光板側に配置されるλ／４板と、バックライトユニット側に配置される少なくとも１層のコレステリック液晶層とを含み、バックライトユニットは、光源と、光源から出射される光を端面から入射され一方の主面から出射する導光板と、導光板の出射側の主面に配置されるプリズムシートと、導光板の出射側の主面とは反対側の主面に配置される反射板とを含み、プリズムシートは、少なくとも導光板側にプリズム形状を有し、かつ、Ｒｅ（５５０）/Ｒｔｈ（５５０）が０〜２０ｎｍ／−８０〜８０ｎｍであり、バックライトユニットの５度入射光に対する反射率が８０％以上であり、かつ、５度入射光に対する偏光解消度が２５％以下である液晶表示装置である。
【００３１】
図１に、本発明の第１の態様の液晶表示装置の一例を概念的に示す。
図１に示す液晶表示装置５０は、液晶セル２８、偏光板２６、反射型偏光板１０、および、エッジライト型のバックライトユニット１２をこの順に有する。
また、反射型偏光板１０は、偏光板２６側に配置されるλ／４板２４と、バックライトユニット１２側に配置されるコレステリック液晶層２０とを有する。
また、バックライトユニット１２は、光源１３と、光源１３から出射される光を端面１４ｂから入射され一方の主面１４ａから出射する導光板１４と、導光板１４の出射側の主面１４ａに配置されるプリズムシート１８と、導光板の出射側の主面１４ａとは反対側の主面１４ｃに配置される反射板１６とを有する。
【００３２】
また、本発明の液晶表示装置の第２の態様は、液晶セル、偏光板、反射型偏光板、および、直下型のバックライトユニットをこの順に含む液晶表示装置であって、反射型偏光板は、偏光板側に配置されるλ／４板と、バックライトユニット側に配置される少なくとも１層のコレステリック液晶層とを含み、バックライトユニットは、反射型偏光板側に向けて光を出射する光源と、光源と反射型偏光板との間に配置されるレンズシートと、光源の、光の出射方向とは反対側に配置される反射板とを含み、レンズシートは、反射型偏光板側にレンズ形状を有し、かつ、Ｒｅ（５５０）／Ｒｔｈ（５５０）が０〜２０ｎｍ／−８０〜８０ｎｍであり、バックライトユニットの５度入射光に対する反射率が８０％以上であり、かつ、５度入射光に対する偏光解消度が２５％以下である液晶表示装置である。
【００３３】
図２に、本発明の第２の態様の液晶表示装置の一例を概念的に示す。
図２に示す液晶表示装置５２は、液晶セル２８、偏光板２６、反射型偏光板１０、および、エッジライト型のバックライトユニット５４をこの順に有する。
また、反射型偏光板１０は、第１の態様と同様であり、偏光板２６側に配置されるλ／４板２４と、バックライトユニット５４側に配置されるコレステリック液晶層２０とを有する。
また、バックライトユニット１２は、反射型偏光板１０側に光を出射する光源５８と、光源５８と反射型偏光板１０との間に配置されるレンズシート５６と、光源５８の、光の出射方向とは反対側に配置される反射板１６ｂとを有する。
図２に示すように、光源５８は、複数の点光源５８ａを支持体５８ｂの面方向に配列してなるものであり、反射板１６ｂには、点光源５８ａの配列に対応して孔部が形成されており、この孔部に点光源５８ａが挿入されている。
以下、本発明の液晶表示装置の各構成要素について説明する。
【００３４】
＜反射型偏光板＞
反射型偏光板１０は、所定の円偏光を反射し、それ以外の円偏光を直線偏光に変換して透過するものであり、λ／４板２４と少なくとも１層のコレステリック液晶層２０とを有するものである。反射型偏光板１０が変換して透過させる直線偏光の偏光方向は、偏光板２６の偏光方向と同じである。
【００３５】
＜＜コレステリック液晶層＞＞
コレステリック液晶層は、所定の円偏光を反射し、それ以外の円偏光を透過するものである。
コレステリック液晶層としては、特に限定はなく、例えば、特開平９−１３３８１０号公報、特許第３５９１６９９号公報、ＷＯ２０１５０２９９５８Ａ1、等に記載のものを用いることができる。用いる液晶化合物の好ましい範囲は、ＷＯ２０１５０２９９５８Ａ1と同様である。
【００３６】
また、コレステリック液晶層の形成方法としては、特に限定はなく、従来公知のコレステリック液晶層の形成方法が各種利用可能である。例えば、ロールコーティング方式やグラビア印刷方式、スピンコート方式などの適宜な方式で展開する方法などにより行うことができる。更にワイヤーバーコーティング法、押し出しコーティング法、ダイレクトグラビアコーティング法、リバースグラビアコーティング法、ダイコーティング法、等の種々の方法によって行うことができる。また、インクジェット装置を用いて、コレステリック液晶層となる組成物をノズルから吐出して、塗布膜を形成することもできる。
【００３７】
＜＜λ／４板＞＞
λ／４板は上記コレステリック液晶層から出射した波長λの円偏光を直線偏光に変換するものである。
λ／４板２４は、例えば、支持体に配向膜を形成し、配向膜の上に液晶化合物を含む光学異方性層を形成してなるλ／４板や、位相差フィルムを積層してなるλ／４板など、公知のλ／４板が利用可能である。
反射型偏光板は、かかる構成により、第一の偏光状態の円偏光（例えば右円偏光）がコレステリック液晶層で実質的に反射され、一方で第二の偏光状態の円偏光（例えば左円偏光）がコレステリック液晶層で実質的に透過し、透過光はλ／４板によって直線偏光に変換されて出射される。反射された右円偏光は反射板等によりその方向及び偏光状態をランダム化されて反射型偏光板に入射して左円偏光が透過して出射される。このように、反射された偏光状態の光を再循環することにより光の利用効率を高め、バックライトから出射される光の強度を高めることができる。
【００３８】
＜バックライトユニット＞
本発明のバックライトユニットは、エッジライト方式または直下型のバックライトユニットである。
エッジライト型のバックライトユニットは、少なくとも導光板、プリズムシート、反射板および光源を含む。
また、直下型のバックライトユニットは、少なくとも光源、レンズシートおよび反射板を含む。
【００３９】
ここで、本発明において、バックライトユニットは、５度入射光に対する反射率が８０％以上であり、かつ、５度入射光に対する偏光解消度が２５％以下である。
バックライトユニットの反射率を高くし、かつ、偏光解消度を低くすることで、反射型偏光板で反射された第一の偏光状態の円偏光（例えば右円偏光）を、偏光解消することなく反射する。円偏光は反射される際に偏光方向が変わる。そのため、バックライトユニットで反射された円偏光は、第二の偏光状態の円偏光（例えば左円偏光）となる。反射された光は、再度、反射型偏光板に入射するが、第二の偏光状態になっているため、反射型偏光板を透過する。
このように、少なく反射回数で、ほぼ全ての光を反射型偏光板に透過させて液晶セルに入射させることができるので、反射によるエネルギー低下を抑制し、光の利用効率を高めることができる。
【００４０】
＜＜導光板＞＞
エッジライト型のバックライトユニットにおいて用いられる導光板は、光源から出射した光を側面である光入射面から入射され、導光体内部を導波して、液晶セル側の主面（出射面）から出射し、反射型偏光板および偏光板を介して液晶セルに光を照射するものである。
導光板としては、公知のものを何ら制限なく使用することができる。
例えば、導光板は、側面から入射し内部を伝搬する光を、出射面すなわち液晶パネルに向ける機構を有する。例えば、背面に光を反射するドットパターンやグルーブを形成する構成、内部に光を散乱する散乱粒子を分散させた構成、背面を傾斜させた構成等が挙げられる。
また、出射した光の輝度の面内分布が均一になるように、反射要素の形状や配置を工夫したものも用いられている。例えば、光源に近い側は反射要素の面密度を小さくし光源からの距離が大きくなるにつれて、面密度を大きくして、均一性を確保している。具体的な作製法については、特願２００８−１８６４９２に詳細な記載がある。
【００４１】
また、導光板の主面の法線方向に対して、出射面から出射される光の光度分布が最大となる極角がθｍａｘ＝７０±５度が望ましく、かつ、その半値全角がΔθ＝１０度以内であることが望ましい。
また、光源出射面から極角５度で視認側から光源方向に向けて入射した光に対する反射率が８０％以上であることが望ましく、かつ、偏光解消度２５％以下であることが望ましい。
【００４２】
＜＜プリズムシート＞＞
プリズムシートは、バックライトユニット中において、導光板から出射された光を正面方向（導光板の出射面に垂直な方向）に向けて、正面輝度を高くするためのものである。
光源を導光板の側面に配置する、エッジライト型のバックライトユニットの場合、導光板の出射面から出射される光は、出射面に垂直な方向に対して傾斜して出射されやすい。そのため、バックライトユニットからの光を正面方向に向けて正面輝度を高くする目的で、導光板の出射面側にプリズムシートが配置される。
【００４３】
ここで、本発明においては、プリズムシートは、そのプリズム形状を導光板側に向けて配置される。
従来の液晶表示装置においては、プリズムシートは、プリズム形状を液晶セル側に向けて配置されていた。このような場合、導光板から出射された光を正面方向に向けるために、２以上のプリズムシートを２枚以上組み合わせたり、プリズムシートと拡散シートとを組み合わせたりする必要があった。
光がこのような光学シートを透過すると、偏光解消が起こるため、反射回数が増えて、光の利用効率や光量が低下してしまう。
これに対して、プリズム形状を導光板側に向けてプリズムシートを配置することで、光学シートの枚数を少なくして、偏光解消の割合を抑制することで、反射回数が増えることを抑制して、光の利用効率や光量を向上できる。
【００４４】
本発明の液晶表示装置で用いられるプリズムシートのプリズムの頂角は４５〜８５度が好ましく、５０〜８０度がより好ましく、５５〜７５度がさらに好ましい。
【００４５】
プリズムシートの屈折率は１．３５〜１．６５が好ましく、１．４０〜１．６０がより好ましく、１．４５〜１．５５がさらに好ましい。
【００４６】
ここで、プリズムシートのレタデーションＲｅ（５５０）／Ｒｔｈ（５５０）は０〜２０ｎｍ／−８０〜８０ｎｍであり、０〜１５ｎｍ／−６５〜６５ｎｍが好ましく、０〜１０ｎｍ／−５０〜５０ｎｍがより好ましい。
ここで、Ｒｅ（λ）は、波長λｎｍにおける面方向のレタデーション（ｎｍ）を意味し、Ｒｔｈ（λ）は、波長λｎｍにおける厚み方向のレタデーション（ｎｍ）を意味する。
プリズムシートのレタデーションをこの範囲とすることで、プリズムシートによる偏光解消をさらに低減できる。
【００４７】
上記の光学特性を得るために、プリズムシートの素材としてはセルロースアシレートフィルム（例えば、セルローストリアセテートフィルム（屈折率１．４８）、セルロースジアセテートフィルム、セルロースアセテートブチレートフィルム、セルロースアセテートプロピオネートフィルム）、ポリエチレン、ポリプロピレン等のポリオレフィン、ポリエーテルスルホンフィルム、ポリメチルメタクリレート等のポリアクリル系樹脂フィルム、ポリウレタン系樹脂フィルム、ポリカーボネートフィルム、ポリスルホンフィルム、ポリエーテルフィルム、ポリメチルペンテンフィルム、ポリエーテルケトンフィルム、（メタ）アクリルニトリルフィルム、ポリオレフィン、脂環式構造を有するポリマー（ノルボルネン系樹脂（商品名「アートン（登録商標）」、ＪＳＲ社製、非晶質ポリオレフィン（商品名「ゼオネックス（登録商標）」、日本ゼオン社製））、などが挙げられる。このうちトリアセチルセルロース、ポリアクリル系樹脂、脂環式構造を有するポリマーが好ましく、セルローストリアセテート、ポリメチルメタクリレートが更に好ましい。
【００４８】
本発明のプリズムシートの作製方法は、溶剤で膨潤させてプリズム形状の型に押しつける方法や熱プレスする方法、ＵＶ硬化樹脂や熱硬化性樹脂をフィルム上に塗布し、プリズム型に接触した状態で硬化させる方法、シート表面をプリズム形状に切削する方法などが挙げられる。プリズム形状の精度の観点から型を使用する方法が好ましく、膨潤させて型に押し付ける方法とＵＶ硬化樹脂を使用する方法が特に好ましい。ＵＶ硬化樹脂の例としては、２，４−ジブロモフェニル（メタ）アクリレート、２，３，５−トリブロモフェニル（メタ）アクリレート、２，２−ビス（４−（メタ）アクリロイルオキシフェニル）プロパン、２，２−ビス（４−（メタ）アクリロイルオキシエトキシフェニル）プロパン、２，２−ビス（４−（メタ）アクリロイルオキシジエトキシフェニル）プロパン、２，２−ビス（４−（メタ）アクリロイルペンタエトキシフェニル）プロパン、２，２−ビズ（４−（メタ）アクリロイルオキシエトキシ−３，５−ジブロモフェニル）プロパン、２，２−ビス（４−（メタ）アクリロイルオキシジエトキシ−３，５−ジブロモフェニル）プロパン、２，２−ビス（４−（メタ）アクリロイルオキシペンタエトキシ−３，５−ジブロモフェニル）プロパン、２，２−ビス（４−（メタ）アクリロイルオキシエトキシ−３，５−ジメチルフェニル）プロパン、２，２−ビス（４−（メタ）アクリロイルオキシエトキシ−３−フェニルフェニル）プロパン、ビス（４−（メタ）アクリロイルオキシフェニル）スルフォン、ビス（４−（メタ）アクリロイルオキシエトキシフェニル）スルフォン、ビス（４−（メタ）アクリロイルオキシペンタエトキシフェニル）スルフォン、ビス（４−（メタ）アクリロイルオキシエトキシ−３−フェニルフェニル）スルフォン、ビス（４−（メタ）アクリロイルオキシエトキシ−３，５−ジメチルフェニル）スルフォン、ビス（４−（メタ）アクリロイルオキシフェニル）スルフィド、ビス（メタクロイルチオフェニル）スルフォイド、ビス（４−（メタ）アクリロイルオキシエトキシフェニル）スルフィド、ビス（４−（メタ）アクリロイルオキシペンタエトキシフェニル）スルフィド、ビス（４−（メタ）アクリロイルオキシエトキシ−３−フェニルフェニル）スルフィド、ビス（４−（メタ）アクリロイルオキシエトキシ−３，５−ジメチルフェニル）スルフィド、ジ（（メタ）アクリロイルオキシエトキシ）フォスフェート、トリ（（メタ）アクリロイルオキシエトキシ）フォスフェート等の多官能（メタ）アクリル化合物等が挙げられる。これらは、単独または２種以上を混合して使用することもできる。
【００４９】
＜＜レンズシート＞＞
レンズシートは、直下型のバックライトユニットにおいて、光を集光し、正面輝度を向上するためのものである。
ここで、本発明においては、レンズシートは、そのレンズ形状を反射側偏光板側に向けて配置される。
また、レンズシートのレタデーションＲｅ（５５０）／Ｒｔｈ（５５０）は０〜２０ｎｍ／−８０〜８０ｎｍであり、０〜１５ｎｍ／−６５〜６５ｎｍが好ましく、０〜１０ｎｍ／−５０〜５０ｎｍがより好ましい。
レンズシートのレタデーションをこの範囲とすることで、レンズシートによる偏光解消を低減できる。
【００５０】
レンズシートの素材および作製方法としては、表面形状がレンズ状である他は上記プリズムシートと同様の材料および作製方法が利用可能である。レンズ状の型の作製方法は特に限定されないが、特開２００８−２７３１４９号公報、マイクロレンズ（アレイ）の超精密加工と量産化技術（技術情報協会編）に記載の方法などが好適に用いられる。
【００５１】
＜＜反射板＞＞
反射板は、光源から出射され導光板に入射した光のうち、背面から出射された光を再度、導光板内に入射させるためのものであり、かつ、バックライトユニットから出射されて反射型偏光板で反射されて、バックライトユニットに再入射した光を反射するものである。このような反射板としては、公知のものが各種利用可能である。例えば、特許３４１６３０２号、特許３３６３５６５号、特許４０９１９７８号、特許３４８６５６号等に記載のものを用いることができる。
本発明においては、反射板は、反射型偏光板で反射された光の偏光状態を変換し、反射する。反射板はコレステリック液晶層による反射成分の円偏光の偏光状態を保持したまま、正反射させる観点から、鏡面反射板が好ましく、金属蒸着した鏡面反射板が更に好ましく、銀、アルミニウム、スズから選ばれる１種を蒸着した鏡面反射板が最も好ましい。また、異なる材料を積層した多層膜の鏡面反射板よりも、単層膜の鏡面反射板の方が低い偏光解消度を得やすく、中でも、銀、アルミニウム、スズ等の金属を蒸着してなる単層膜の鏡面反射板が好ましい。なお、単層膜には、同じ材料からなる膜を複数層積層した膜も含む。
具体的には、５度入射に対する偏光解消度が３０％以下であることが好ましく、１０％以下がより好ましい。
【００５２】
＜＜光源＞＞
バックライトユニットの光源としては、特に限定はなく、液晶表示装置の光源として用いられる従来公知の光源が各種利用可能である。
光源として、白色光源が好適に用いられる。例えば、４３０ｎｍ〜４８０ｎｍの波長帯域に発光中心波長を有する青色光と、５００ｎｍ〜６００ｎｍの波長帯域に発光中心波長を有する緑色光と、６００ｎｍ〜４７００ｎｍの波長帯域に発光強度のピークの少なくとも一部を有する赤色光とを発光する光源であるのが好ましい。
かかる光源としては、青色光を発光する青色発光ダイオード（ＬＥＤ）と、青色発光ダイオードの光が入射した時に緑色光と赤色光を発光する蛍光材料を有する光源、３００ｎｍ以上４３０ｎｍ未満の波長帯域に発光中心を有するＵＶ光を発光するＵＶ発光ダイオードと、ＵＶ発光ダイオードの光が入射した時に青色光と緑色光と赤色光を発光する蛍光材料を有する光源、青色光を発光する青色発光ダイオードと、青色発光ダイオードの光が入射した時に緑色光〜赤色光にかけての広いピークの光を発光する蛍光材料（黄色蛍光体など）を有する光源（疑似白色ＬＥＤ）、各色の発光ダイオードを備えた光源等が挙げられる。
【００５３】
＜液晶セル＞
液晶セルとしては、公知の液晶画像表示素子を挙げることができる。液晶セルの駆動モードは特に限定されるものではなく、具体例としては、ＩＰＳ（In Plane Switching）モード、ＦＦＳ (Fringe Field Switching）モード、ＶＡ（Vertical Alignment）モード等各種モードを挙げることができる。
【００５４】
＜偏光板＞
偏光板は、液晶表示装置において通常設けられる、液晶セルに入射する光を所定の直線偏光にするためのバックライト側偏光板である。
【００５５】
なお、本発明の液晶表示装置においては、各部材同士は、離間して積層されても、接触して積層されていてもよく、また、部材同士を接着してもよい。
例えば、プリズムシート、反射型偏光板を、偏光板に粘着剤や接着剤などで貼りつけて、一体化してもよい。複数の部材を一体化することで、薄型化に対して有効である。あるいは、反射型偏光板やプリズムシートは、偏光板とは別部材として含まれていてもよい。
【００５６】
また、本発明においては、面内の輝度ムラ低減などのために、バックライトユニット中に更に拡散シートを用いてもよい。拡散シートを利用する場合、偏光の状態を保つように、全ヘイズは３０％以下がよい。
また、全ヘイズに占める表面ヘイズの割合が、７０％以上であるほうがよい。
【実施例】
【００５７】
以下に実施例に基づき本発明をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。【００５８】
［実施例１］
＜保護フィルムＡの作製＞
（セルロースエステル溶液Ａ−１の調製）
下記の組成物をミキシングタンクに投入し、加熱しながら攪拌して、各成分を溶解し、セルロースエステル溶液Ａ−１を調製した。
――――――――――――――――――――――――――――――――――
セルロースエステル溶液Ａ−１の組成
――――――――――――――――――――――――――――――――――
・セルロースアセテート（アセチル化度２．８６）        １００質量部
・メチレンクロライド                                  ３２０質量部
・メタノール                                            ８３質量部
・１−ブタノール                                          ３質量部
・トリフェニルフォスフェート                          ７．６質量部
・ビフェニルジフェニルフォスフェート                  ３．８質量部【００５９】
（マット剤分散液Ｂ−１の調製）
下記の組成物を分散機に投入し、攪拌して各成分を溶解し、マット剤分散液Ｂ−１を調製した。
――――――――――――――――――――――――――――――――――
マット剤分散液Ｂ−１の組成
――――――――――――――――――――――――――――――――――
・シリカ粒子分散液（平均粒径１６ｎｍ）
"ＡＥＲＯＳＩＬ  Ｒ９７２"、日本アエロジル（株）製
１０．０質量部
・メチレンクロライド                                ７２．８質量部
・メタノール                                          ３．９質量部
・ブタノール                                          ０．５質量部
・セルロースエステル溶液Ａ−                        １０．３質量部【００６０】
（紫外線吸収剤溶液Ｃ−１の調製）
下記の組成物を別のミキシングタンクに投入し、加熱しながら攪拌して、各成分を溶解し、紫外線吸収剤溶液Ｃ−１を調製した。
――――――――――――――――――――――――――――――――――
紫外線吸収剤溶液Ｃ−１の組成
――――――――――――――――――――――――――――――――――
・紫外線吸収剤（下記ＵＶ−１）                      １０．０質量部
・紫外線吸収剤（下記ＵＶ−２）                      １０．０質量部
・メチレンクロライド                                ５５．７質量部
・メタノール                                            １０質量部
・ブタノール                                          １．３質量部
・セルロースエステル溶液Ａ−１                      １２．９質量部
――――――――――――――――――――――――――――――――――【００６１】
【化１】
2016076426.tif 000004
【００６２】
（セルロースエステル支持体の作製）
セルロースアシレート溶液Ａ−１を９４．６質量部、マット剤分散液Ｂ−１を１．３質量部とした混合物に、セルロースアシレート１００質量部当たり、紫外線吸収剤（ＵＶ−１）および紫外線吸収剤（ＵＶ−２）がそれぞれ１．０質量部となるように、紫外線吸収剤溶液Ｃ−１を加え、加熱しながら充分に攪拌して各成分を溶解し、ドープを調製した。得られたドープを３０℃に加温し、流延ギーサーを通して直径３ｍのドラムである鏡面ステンレス支持体上に流延した。支持体の表面温度は−５℃に設定し、流延幅は１４７０ｍｍとした。流延したドープ膜をドラム上で３４℃の乾燥風を１５０ｍ3／分で当てることにより乾燥させ、残留溶剤が１５０％の状態でドラムより剥離した。剥離の際、搬送方向（長手方向）に１５％の延伸を行った。その後、フィルムの幅方向（流延方向に対して直交する方向）の両端をピンテンター（特開平４−１００９号公報の図３に記載のピンテンター）で把持しながら搬送し、幅手方向には延伸処理を行わなかった。さらに、熱処理装置のロール間を搬送することによりさらに乾燥し、セルロースアシレート支持体を製造した。作製した長尺状のセルロースアシレート支持体の残留溶剤量は０．２％で、厚みは６０μｍであった。
これを保護フィルムＡとする。【００６３】
＜偏光板Ａの作製＞
＜＜片側保護フィルム付偏光子層の作製＞＞
（保護フィルムのケン化）
上記で作製した保護フィルムＡを３７℃に調温した４．５ｍｏｌ／Ｌの水酸化ナトリウム水溶液（ケン化液）に１分間浸漬した後、フィルムを水洗し、その後、０．０５ｍｏｌ／Ｌの硫酸水溶液に３０秒浸漬した後、更に水洗浴に通した。そして、エアナイフによる水切りを３回繰り返し、水を落とした後に７０℃の乾燥ゾーンに１５秒間滞留させて乾燥し、ケン化処理した保護フィルムＡを作製した。【００６４】
（偏光子層の作製）
厚さ７５μｍの長尺ポリビニルアルコールフィルム（クラレ社製９Ｘ７５ＲＳ）をガイドロールにて連続搬送し、３０℃の水浴中に浸漬させて１．５倍に膨潤させ、かつ延伸処理して２倍の延伸倍率とした後、ヨウ素とヨウ化カリウム配合の染色浴（３０℃）に浸漬して染色処理した。染色処理と共に延伸処理して３倍の延伸倍率とし、次いでホウ酸とヨウ化カリウムを添加した酸性浴（６０℃）中で架橋処理すると共に延伸処理して６．５倍の延伸倍率とした。その後、５０℃で５分間乾燥させて、幅１３３０ｍｍ、厚み１５μｍの偏光フィルム（偏光子層）を得た。【００６５】
（偏光子層と保護フィルムの貼り合わせ）
上記で得た偏光子層と、ケン化処理した保護フィルムＡとを、ポリビニルアルコール（クラレ社製ＰＶＡ−１１７Ｈ）３質量％水溶液を接着剤として、偏光フィルムの透過軸と保護フィルムの長手方向とが直交するようにロールツーロールで貼りあわせ、片面保護フィルム付偏光板Ａ（以下、単に偏光板Ａとも記載する）を作製した。【００６６】
＜λ／４板の作製＞
クラレ社製ポバールＰＶＡ−１０３を純水に溶解した。上記溶液の濃度および塗布量を、乾燥膜厚が０．５μｍになるように調整し、上記で作製した保護フィルムＡ上にバー塗布した。その後、塗布膜を１００℃で５分間加熱した。さらにこの表面をラビング処理して配向層を得た。
続いて下記の組成の溶質を、ＭＥＫ（メチルエチルケトン）に溶解し、塗布液を調製した。この塗布液を濃度および塗布量が乾燥膜厚が１μｍになるように調整して、上記の配向層上にバー塗布した。その後、溶媒を８５℃、２分間保持して溶媒を気化させた後に１００℃で４分間加熱熟成を行って、均一な配向状態を得た。なお、円盤状化合物は支持体平面に対して垂直配向していた。
その後この塗布膜を８０℃に保持し、これに窒素雰囲気下で高圧水銀灯を用いて紫外線照射してλ／４板を作製した。【００６７】
（λ／４板作製用の塗布液の溶質組成）
・円盤状液晶化合物１              ３５質量部
・円盤状液晶化合物２              ３５質量部
・配向助剤（化合物３）              １質量部
・配向助剤（化合物４）              １質量部
・重合開始剤（化合物５）            ３質量部【００６８】
【化２】
2016076426.tif 000005
【００６９】
【化３】
2016076426.tif 000006
【００７０】
【化４】
2016076426.tif 000007
【００７１】
【化５】
2016076426.tif 000008
【００７２】
【化６】
2016076426.tif 000009
【００７３】
＜コレステリック液晶層の作製＞
コレステリック液晶層として、以下の第一の光反射層および第二の光反射層を作製した。
＜＜第一の光反射層の形成＞＞
配向層としてサンエバーＳＥ−１３０（日産化学社製）をＮ−メチルピロリドンに溶解した。上記溶液を、濃度および塗布量を乾燥膜厚が０．５μｍになるように調整して、コーニング社製ガラス７０５９上にバー塗布した。塗布膜を１００℃で５分間加熱し、さらに２５０℃で1時間加熱した。その後この表面をラビング処理して配向層を得た。【００７４】
続いて下記第一の光反射層形成のための組成物を調製した。この組成物を、濃度および塗布量を表１に示す第一の光反射層の乾燥膜厚になるように調整して、上記の配向層上にバーコーターを用い塗布して、溶媒を７０℃、２分間保持して溶媒を気化させた後に１００℃で４分間加熱熟成を行って、均一なコレステリック配向状態を得た。
その後この塗布膜を４５℃に保持し、これに窒素雰囲気下で高圧水銀灯を用いて紫外線照射して、コレステリック配向状態を固定し第一の光反射層を形成した。第一の光反射層の膜厚は、２．４μｍであった。ＡＸＯＭＥＴＲＩＸ社のＡＸＯＳＣＡＮを用いて透過スペクトルから反射中心波長を計測した結果、反射中心波長は７００ｎｍであった。透過スペクトルを測定すると、透過率が低下する波長帯域が見られる。この最も大きいピーク高さの１／２の高さの透過率となる２つの波長のうち、短波側の波長の値をλ１（ｎｍ）、長波側の波長の値をλ２（ｎｍ）とすると、反射中心波長と半値幅は下記式で表すことができる。
反射中心波長＝（λ１＋λ２）／２【００７５】
（第一の光反射層形成のための組成物）
・円盤状液晶化合物１                ５６質量部
・円盤状液晶化合物２                １４質量部
・配向助剤（化合物３）                １質量部
・配向助剤（化合物４）                １質量部
・重合開始剤（化合物５）              ３質量部
・キラル剤（化合物６）            ２．５質量部
・メチルエチルケトン              １４４質量部【００７６】
【化７】
2016076426.tif 000010
【００７７】
＜＜第二の光反射層の形成＞＞
まず、特許４５７０３７７号公報［００６５］に記載の手順で光学活性部位を有する末端フッ化アルキル基含有重合体（化合物Ａ）を得た。具体的には、以下のように化合物Ａを得た。
コンデンサー、温度計、攪拌機及び滴下ロートを備えた四つ口フラスコに、フッ素系溶媒ＡＫ−２２５（旭硝子社製、１，１，１，２，２‐ペンタフルオロ‐３，３‐ジクロロプロパン：１，１，２，２，３‐ペンタフルオロ‐１，３‐ジクロロプロパン＝１：１．３５（モル比）の混合溶媒））５０質量部、下記構造の光学活性を有する反応性キラル剤（化合物７、式中＊は光学活性部位を示す）６．２２質量部を仕込み、反応容器を４５℃に調温し、次いで過酸化ジペルフルオロ−２−メチル−３−オキサヘキサノイル／ＡＫ２２５の１０質量％溶液６．５８質量部を５分かけて滴下した。滴下終了後、４５℃、５時間、窒素気流中で反応させ、その後生成物を５ｍｌに濃縮し、ヘキサンで再沈澱を行い、乾燥することにより光学活性部位を有する末端フッ化アルキル基含有重合体（化合物Ａ）３．５質量部（収率６０％）を得た。
得られた重合体の分子量をＧＰＣを用いＴＨＦ（テトラヒドロフラン）を展開溶剤として測定したところ、Ｍｎ＝４，０００（Ｍｗ／Ｍｎ＝１．７７）であり、フッ素含有量を測定したところフッ素含有量は５．８９質量％であった。【００７８】
【化８】
2016076426.tif 000011
【００７９】
コーニング社製ガラス７０５９に、ポリビニルアルコール１０質量部、水３７１質量部からなる配向層塗布液をこのガラスの片面に塗布、乾燥し、厚さ１μｍの配向層を形成した。次いで、このガラスの長手方向に対し平行方向に連続的に配向層上にラビング処理を実施した。
この配向層の上に、下記第二の光反射層形成のための組成物をバーコーターを用いて塗布し、１０秒間室温にて乾燥後、１００℃のオーブン中で２分間加熱（配向熟成）し、さらに３０秒間紫外線照射し、厚さ５．０μｍの第二の光反射層を作製した。【００８０】
（第二の光反射層形成のための組成物）
・化合物８                ８．２質量部
・化合物９                ０．３質量部
・先に作製した光学活性部位を有する末端フッ化アルキル基含有重合体（化合物Ａ）
１．９質量部
・メチルエチルケトン    ２４．０質量部
この第二の光反射層の断面を走査型電子顕微鏡で観察したところ、層法線方向に螺旋軸を有し、コレステリックピッチが連続的に変化した構造を有していた。ここで、コレステリックピッチについて、第二の光反射層の断面を走査型電子顕微鏡で観察した際に、明部と暗部の繰り返し二回分（明暗明暗）の層法線方向の幅を１ピッチとカウントする。
また、コレステリックピッチの短い面側をｘ面、長い面側をｙ面と定義すると、ＡＸＯＭＥＴＲＩＸ社のＡＸＯＳＣＡＮを用いてコレステリックのピッチを計測し、その値からｘ面側付近のコレステリックの反射波長は４１０ｎｍ、ｙ面側近傍のコレステリックの反射波長は５５０ｎｍであった。【００８１】
また、コーニング社製ガラス７０５９の代わりに、たとえば１００メートル以上の長尺セルロースアシレートフィルム（ＴＤ８０ＵＬ（富士フィルム社製）を使用しても、同様の第二の光反射層を有する光学積層体（ＡＬ）を作製することができる。このように長尺のセルロースアシレートフィルムを使用することは、いわゆるロールトゥロールでの光学シート部材作製を可能とし、製造適性の観点からより好ましい。使用する長尺のフィルムは、第二の光反射層を転写することが可能であれば、これに限定されない。【００８２】
【化９】
2016076426.tif 000012
【００８３】
【化１０】
2016076426.tif 000013
【００８４】
＜円偏光反射型偏光板の作製＞
λ／４板に、第一の光反射層、第二の光反射層の順に、粘着剤(ＳＫダイン  総研化学製)で貼合し、円偏光反射型偏光板を作製した。なお、第一、第二の光反射層は粘着剤を用いて支持体ガラスから転写しコレステリック液晶層と配向層を反射型偏光板の構成として用いた。【００８５】
＜円偏光反射型偏光板付偏光板Ａの作製＞
偏光板Ａの偏光子層側に、円偏光反射型偏光板を、ポリビニルアルコールを用いて接着させ、円偏光反射型偏光板付偏光板Ａを作製した。この時、λ／４板側が偏光子層になるように接着した。【００８６】
＜直線偏光反射型偏光板付偏光板Ａの作製＞
円偏光反射型偏光板に代えて直線偏光反射型偏光板を用いた以外は同様に、偏光板Ａの保護フィルムＡ側とは反対側に直線偏光反射型偏光板を粘着剤で貼合し、直線偏光反射型偏光板付偏光板Ａを作製した。ここで、直線偏光反射型偏光板は、アップル社製ｉＰａｄＡｉｒ（登録商標）に使用されているバックライト側偏光板から剥離したものである。【００８７】
＜プリズムシートＡの作製＞
ピッチ１０ミクロン、頂角７０度のプリズム形状を有するニッケル合金製の金型上にメチレンクロライドを散布し、直後に保護フィルムＡを押し当て、その状態を維持したまま、５０℃の恒温セルコで３０分間乾燥させた後、金型から剥がし、プリズムシートＡを作製した。【００８８】
＜レンズシートＡの作製＞
直径１０ミクロンのレンズ形状が最密充填構造で形成されているプラスチック製の金型にした以外はプリズムシートＡと同様に、レンズシートＡを作製した。【００８９】
＜プリズムシートＢの作製＞
＜＜アクリルフィルムＡの作製手順＞＞
（材料の調製）
（（メタ）アクリル系樹脂）
下記に記載のアクリル樹脂Ａを使用した。ＭＭＡはメチルメタクリレートに由来する構造単位を表す。
−アクリル樹脂Ａの製造−
重量平均分子量１３０万、ＭＭＡ比率１００％のアクリル樹脂Ａを、以下の方法で合成した。
メカニカルスターラー、温度計、冷却管をつけた１Ｌの三ツ口フラスコにイオン交換水３００ｇ、ポリビニルアルコール（ケン化度８０％、重合度１７００）０．６ｇを加えて攪拌し、ポリビニルアルコールを完全に溶解した後、メチルメタクリレート１００ｇ、過酸化ベンゾイル０．１５ｇを添加し、８５℃で６時間反応させた。得られた懸濁液をナイロン製ろ過布によりろ過、水洗し、ろ過物を５０℃で終夜乾燥することで、目的のポリマーをビーズ状で得た（９２．０ｇ）。【００９０】
（フィルムの作製）
（溶解工程：（メタ）アクリル系樹脂組成物の調製）
下記に記載の組成物をミキシングタンクに投入し、加熱しながら攪拌して、各成分を溶解し、（メタ）アクリル系樹脂組成物を調製した。【００９１】
（（メタ）アクリル系樹脂組成物の組成）
・アクリル樹脂Ａ                                １００質量部
・ジクロロメタン                                ５３４質量部
・メタノール                                      ４６質量部【００９２】
（フィルムの製膜）
（流延工程）
調製した（メタ）アクリル系樹脂組成物（ドープ組成物）をステンレス上に均一に流延し、流延膜を形成した。【００９３】
（剥離工程）
流延膜を、（メタ）アクリル系樹脂組成物中の残留溶媒量が２０質量％になった時点でステンレスからフィルムとして剥離し、１４０℃で乾燥を行い、厚み４０μｍのアクリルフィルムを作製した。【００９４】
次に、保護フィルムＡに代えて、アクリルフィルムＡを用い、ＵＶ硬化樹脂ＰＡＫ−０２（東洋合成製）を塗布した後、ピッチ１０ミクロン、頂角７０度のプリズム形状を有するニッケル合金製の金型を押し当て、フィルム側から紫外光を照射してＵＶ硬化樹脂を硬化し、プリズムシートＢを作製した。【００９５】
＜プリズムシートＣの作製＞
アクリルフィルムＡに代えてゼオノアフィルムＡ（ＺＥＯＮ社製ＺＦ１４）を用いた以外はプリズムシートＢと同様にプリズムシートＣを作製した。【００９６】
＜プリズムシートＤの作製＞
アクリルフィルムＡに代えてポリカーボネートフィルムＡ（帝人社製ピュアエース）を用いた以外はプリズムシートＢと同様にプリズムシートＤを作製した。【００９７】
＜プリズムシートＥの作製＞
アクリルフィルムＡに代えてＰＥＴフィルムＡ（帝人社製ピュアエース）を用いた以外はプリズムシートＢと同様にプリズムシートＥを作製した。【００９８】
＜プリズムシートのレタデーション測定＞
各プリズムシートについて、Ｒｅ（５５０）およびＲｔｈ（５５０）を測定した。
結果を表１に示す。【００９９】
【表１】
2016076426.tif 000014
【０１００】
＜プリズムシート付偏光板Ａ、Ｂ、Ｃの作製＞
前述の円偏光反射型偏光板付偏光板ＡとプリズムシートＡ、Ｂ、Ｃそれぞれを、粘着剤（ＳＫダイン  総研化学製）で貼合し、プリズムシート付偏光板Ａ、Ｂ、Ｃを各々作製した。【０１０１】
＜プリズムシート付偏光板Ｄの作製＞
円偏光反射型偏光板付偏光板Ａに代えて直線偏光反射型偏光板付偏光板Ａを用いた以外は同様に、プリズムシートＡを粘着剤で貼合し、プリズムシート付偏光板Ｄを作製した。【０１０２】
＜プリズムシート付偏光板Ｅの作製＞
偏光板Ａの保護フィルムＡ側とは反対側に、プリズムシートＡを、粘着剤（ＳＫダイン  総研化学製）で貼合しプリズムシート付偏光板Ｅを作製した。【０１０３】
＜プリズムシート付偏光板Ｆ、Ｇの作製＞
前述の円偏光反射型偏光板付偏光板ＡとプリズムシートＤ、Ｅそれぞれを、粘着剤（ＳＫダイン  総研化学製）で貼合し、プリズムシート付偏光板Ｆ、Ｇを各々作製した。【０１０４】
＜反射板Ａ＞
アップル社製ｉＰａｄ Ａｉｒ（登録商標）に使用されている反射板を反射板Ａとした。【０１０５】
＜反射板Ｂ＞
偏光解消の少ない反射板としてＡＬＡＮＯＤ社製ＭＩＲＯ−ＳＩＬＶＥＲ２を使用し、反射板Ｂとした。【０１０６】
＜反射板Ｃ＞
直下型に使用する反射板として、ＬＧエレクトロニクス製４２ＬＹ３４０Ｃに使用されている反射板を反射板Ｃとした。
偏光解消が少ない反射板は円偏光反射型偏光板からの反射光を円偏光性を維持し、かつ旋光性を反転させて反射させるため、反射板からの反射光は円偏光反射型偏光板付偏光板Ａをそのまま通過することができるため、光利用効率が向上するため好ましい。【０１０７】
＜反射板の反射率および偏光解消度の測定＞
各反射板について、反射率および偏光解消度を測定した。【０１０８】
（反射率測定）
反射率測定は、自動絶対反射率測定装置ＡＲＭ−５００Ｖ（日本分光製）に、各反射板を置き、５度の入射光に対する反射率を測定した。【０１０９】
（偏光解消度測定）
偏光解消度の測定は、反射板上に上記作製の円偏光反射型偏光板を配置し、平行光源を角度５度で入射し、それと対称に位置し、かつ円偏光反射型偏光板が外れる場所に、λ／４板と直線偏光板を取り付けた色彩輝度計１０４（ＢＭ−５（トプコン製））を配置し、輝度を測定した。
測定時、λ／４板と直線偏光板を適時回転させ、最小輝度(Ymin)と最大輝度(Ymax)となる角度を見出し、式１より偏光解消度を算出した。
偏光解消度=100×（1-（Ymax-Ymin）/（Ymax+Ymin））（式１）
結果を表２に示す。【０１１０】
【表２】
2016076426.tif 000015
【０１１１】
＜評価＞
表１に記載した構成の液晶表示装置を作製し、評価を実施した。【０１１２】
（サンプルセット：測定）
エッジライト型の導光板および光源として、ｉＰａｄ Ａｉｒの導光板および光源を分解して使用した。
直下型バックライトの光源として、４２ＬＹ３４０Ｃ（LG Electronics社製）の光源を分解して使用した。【０１１３】
（正面輝度測定）
色彩輝度計ＢＭ−５（トプコン製）を用いて、パネルの法線方向から輝度[ｃｄ／ｍ2]測定した。【０１１４】
（全光束測定）
Ｅｚｃｏｎｔｒａｓｔ(ＥＬＤＩＭ製)で測定し、極角および方位角の双方をそれぞれ１５度おきとした輝度測定値と立体角を考慮し、全光束[ｌｍ]を算出した。【０１１５】
（反射率測定）
反射率測定は、自動絶対反射率測定装置ＡＲＭ−５００Ｖ（日本分光製）に、各バックライトユニットを置き、５度の入射光に対する反射率を測定した。
この時、実施例１〜８、比較例１〜４の液晶表示装置ではプリズムシートを、比較例５〜７の液晶表示装置では上拡散シートを、実施例９〜１０、比較例８〜９の液晶表示装置ではレンズシートをそれぞれ光源側とした。【０１１６】
（偏光解消度測定）
偏光解消度測定は、図３に示すように、バックライトユニット１２上に上記作製の円偏光反射型偏光板１０を配置し、平行光源を角度５度で入射し、それと対称に位置し、かつ円偏光反射型偏光板１０が外れる場所に、λ／板１００と直線偏光板１０２を取り付けた色彩輝度計１０４（ＢＭ−５（トプコン製））を配置し、輝度を測定した。
測定時、λ／４板と直線偏光板を適時回転させ、最小輝度(Ymin)と最大輝度(Ymax)となる角度を見出し、式１より偏光解消度を算出した。
偏光解消度＝100×（1-（Ymax-Ymin）/（Ymax+Ymin））  （式１）
この時、実施例１〜８、比較例１〜４の液晶表示装置ではプリズムシート上に、比較例５〜６の液晶表示装置では上拡散シート上に、実施例９〜１０、比較例７、８の液晶表示装置ではレンズシート上に、円偏光反射型偏光板をそれぞれ配置した。【０１１７】
導光板の出射光の制御は、導光板の反射板側に凹凸を設けることで調整した。【０１１８】
結果を表３〜表５に示す。
なお、表３および表４は、エッジライト型のバックライトユニットを用いる液晶表示装置の評価結果であり、表５は、直下型のバックライトユニットを用いる液晶表示装置の評価結果である。
また、表４において、導光板上に配置される光学シート（拡散シートおよびプリズムシート）は、ｉＰａｄＡｉｒを分解して取り出した光学シートである。
また、正面輝度および全光束については、実施例１〜８および比較例１〜６では、比較例２を１００とした場合の比率とし、実施例９、１０および比較例７、８では、比較例８を１００とした場合の比率として求めた。【０１１９】
【表３】
2016076426.tif 000016
【０１２０】
【表４】
2016076426.tif 000017
【０１２１】
【表５】
2016076426.tif 000018
【０１２２】
表３〜表５からわかるように、本発明の液晶表示装置の実施例は、比較例に比べて、正面輝度および全光束が高くなることがわかる。
【産業上の利用可能性】
【０１２３】
本発明は、液晶表示装置等の画像表示装置の分野において有用である。
【符号の説明】
【０１２４】
１０  反射型偏光板
１２、５４  バックライトユニット
１３、５８  光源
１４  導光板
１４ａ  主面（出射面）
１４ｂ  端面（入射面）
１４ｃ  主面（背面）
１６、１６ｂ  反射板
１８  プリズムシート
２０  コレステリック液晶層
２４  λ／４板
２６  偏光板
２８  液晶セル
５０、５２  液晶表示装置
５６  レンズシート
５４  色彩輝度計
５８ａ  点光源
５８ｂ  支持体
【図１】
2016076426.tif 000019
【図２】
2016076426.tif 000020
【図３】
2016076426.tif 000021
【国際調査報告】
2016076426.tif 000022
2016076426.tif 000023
2016076426.tif 000024
2016076426.tif 000025